(57)【特許請求の範囲】
【請求項１】
樹脂製の基材層と、前記基材層の上に配置された表面層とを有する中間転写体であって、
前記表面層は、多官能（メタ）アクリレートと、光重合開始剤と、融点３０℃以上の三級アミン化合物とを含む樹脂組成物の重合物を含むものであり、
前記光重合開始剤は、ホスフィンオキシド骨格またはオキシムエステル骨格を有し、
前記三級アミン化合物は、窒素原子に結合した３つの炭素原子のうち、少なくとも１つの炭素原子に少なくとも１つの水素原子が結合している、
中間転写体。
【請求項２】
前記三級アミン化合物の窒素原子には、少なくとも１つの芳香族基が結合している、請求項１に記載の中間転写体。
【請求項３】
前記三級アミン化合物の融点は、４５℃以上である、請求項１または請求項２に記載の中間転写体。
【請求項４】
前記三級アミン化合物の融点は、６５℃以上である、請求項１〜３のいずれか一項に記載の中間転写体。
【請求項５】
前記三級アミン化合物の融点は、９５℃以上である、請求項１〜４のいずれか一項に記載の中間転写体。
【請求項６】
前記表面層は、ラジカル重合性官能基を有する被担持体をその表面に担持する金属酸化物微粒子を有する、請求項１〜５のいずれか一項に記載の中間転写体。
【請求項７】
前記ラジカル重合性官能基は、（メタ）アクリロイル基である、請求項６に記載の中間転写体。
【請求項８】
樹脂製の基材層と、前記基材層の上に配置された表面層とを有する中間転写体の製造方法であって、
多官能（メタ）アクリレートと、光重合開始剤と、融点３０℃以上の三級アミン化合物とを含む樹脂組成物を含む塗膜を前記基材層の上に形成する工程と、
前記塗膜中の多官能（メタ）アクリレートをラジカル重合させて、前記基材層の上に前記表面層を形成する工程と、を含み、
前記光重合開始剤は、ホスフィンオキシド骨格またはオキシムエステル骨格を有し、
前記三級アミン化合物には、窒素原子に結合した３つの炭素原子のうち、少なくとも１つの炭素原子に少なくとも１つの水素原子が結合した三級アミン化合物を用いる、
中間転写体の製造方法。
【請求項９】
感光体に担持されているトナー画像を担持して記録媒体に転写するための中間転写体と、
前記中間転写体の表面上の付着物を除去するためのクリーニング装置と、を有する電子写真方式の画像形成装置において、
前記中間転写体は、請求項１〜７のいずれか一項に記載の中間転写体であり、
前記クリーニング装置は、前記中間転写体の表面に当接して付着物を除去するための弾性部材を有する、
画像形成装置。
【発明の詳細な説明】
【技術分野】
【０００１】
本発明は、中間転写体、中間転写体の製造方法および画像形成装置に関する。
【背景技術】
【０００２】
以前から、光重合開始剤を用いたアクリル樹脂製の表面層を有する中間転写体は、高い耐久性を示すことが知られている（例えば、特許文献１参照）。
【０００３】
また、表面層に滑剤を混合させることで、動摩擦力を減少させた中間転写体も知られている（例えば、特許文献２参照）。特許文献２に記載の中間転写体では、使用により表面が摩耗しても表面に滑剤が配置されるため、長期に亘って動摩擦力を減少させることができる。
【０００４】
さらに、中間転写体における表面層の硬化促進剤として、トリエチルアミン、トリエタノールアミンなどが開示されている（例えば、特許文献３参照）。
【先行技術文献】
【特許文献】
【０００５】
【特許文献１】特開２０１３−０２４８９８号公報
【特許文献２】特開２０１５−１２５１８７号公報
【特許文献３】特開２０１４−００６３２７号公報
【発明の概要】
【発明が解決しようとする課題】
【０００６】
中間転写体は、必要に応じて形状を自由に変形して使うため、表面層について、分子レベルで見たときの構造の変形自由度が設定されている。よって、中間転写体では、低分子成分が表面層内を移動可能になっている。このため、経時的に未反応の残留モノマーや、反応が不十分な残留オリゴマーなどの低分子成分がブリードアウトしやすくなり、経時的に動摩擦力も増加してしまう。
【０００７】
一般に、紫外線などの活性光線を照射されることにより重合する樹脂で表面層を形成する場合、表面近傍での重合反応は、酸素により妨げられる傾向にある。この問題の対応策として、反応環境の雰囲気を窒素に置換して酸素による阻害を抑制することが考えられる。しかし、反応環境の雰囲気を完全に酸素に置換することは困難である。このため、低分子成分の生成を完全に抑制することができず、経時的に低分子成分がブリードアウトすることによって、動摩擦力が増加することがあった。
【０００８】
しかしながら、特許文献１に記載の中間転写体では、アクリル樹脂の反応率が低い場合には、未反応の残留モノマーや、反応が不十分な残留オリゴマーなどがブリードアウトすることにより、経時的に動摩擦力が増加することがある。動摩擦力の増加は、高湿高温環境（ＨＨ環境）で顕著であり、高温により低分子成分の低粘度化が進み、移動度が高くなることでブリードアウトが促進されることによると考えられる。また、高湿によりブリードアウトした成分が吸湿してしまい、クリーニングするべき量が増えることにより、動摩擦力が増加すると考えられる。
【０００９】
さらに、特許文献３に記載のアミンは、実用温度で溶融して、低分子成分を溶解することから、ブリードアウトを促進する可能性もある。この結果、特許文献３に記載のアミンは、重合反応は促進できるが、動摩擦力の増加の抑制に対しては効果が不十分である。
【００１０】
このように、従来の中間転写体では、経時的に動摩擦力の増加を抑制することについて検討の余地が残されている。
【００１１】
本発明の第一の課題は、経時的に動摩擦力の増加を抑制できる中間転写体を提供することである。また、本発明の第二の課題は、動摩擦力の増加の抑制により、不具合のない画像形成装置を提供することである。
【課題を解決するための手段】
【００１２】
本発明は、上記第一の課題を解決するための一態様として、樹脂製の基材層と、前記基材層の上に配置された表面層とを有する中間転写体であって、前記表面層は、多官能（メタ）アクリレートと、光重合開始剤と、融点３０℃以上の三級アミン化合物とを含む樹脂組成物の重合物を含み、前記三級アミン化合物は、窒素原子に結合した３つの炭素原子のうち、１つの炭素原子に少なくとも１つの水素原子が結合している、中間転写体を提供する。
【００１３】
本発明は、上記第一の課題を解決するための他の態様として、樹脂製の基材層と、前記基材層の上に配置された表面層とを有する中間転写体の製造方法であって、多官能（メタ）アクリレートと、光重合開始剤と、融点３０℃以上の三級アミン化合物とを含む樹脂組成物の塗膜を前記基材層の上に形成する工程と、前記塗膜中の多官能（メタ）アクリレートをラジカル重合させて、前記基材層の上に前記表面層を形成する工程と、を含み、前記三級アミン化合物には、窒素原子に結合した３つの炭素原子のうち、１つの炭素原子に少なくとも１つの水素原子が結合した化合物を用いる、中間転写体の製造方法を提供する。
【００１４】
本発明は、上記第二の課題を解決するための一態様として、感光体に担持されているトナー画像を担持して記録媒体に転写するための中間転写体と、前記中間転写体の表面上の付着物を除去するためのクリーニング装置と、を有する電子写真方式の画像形成装置において、前記中間転写体は、前述の中間転写体であり、前記クリーニング装置は、前記中間転写体の表面に当接して付着物を除去するための弾性部材を有する、画像形成装置を提供する。
【発明の効果】
【００１５】
本発明によれば、経時的に動摩擦力の増加を抑制できる中間転写体および当該中間転写体を有する画像形成装置を提供できる。
【図面の簡単な説明】
【００１６】
【図１】図１は、本発明の一実施の形態に係る中間転写体の構成を示す図である。
【図２】図２は、本発明の一実施の形態に係る画像形成装置の構成を示す図である。
【発明を実施するための形態】
【００１７】
以下、本発明の一実施の形態について、添付した図面を参照して詳細に説明する。
【００１８】
（中間転写体の構成）
図１は、中間転写体４２１の構成を示す図である。図１Ａは、中間転写体４２１の斜視図であり、図１Ｂは、図１Ａに示される一点鎖線で囲まれた領域Ａの部分拡大断面図である。
【００１９】
中間転写体４２１は、静電潜像担体（感光体）に担持されたトナー画像を一次転写した後、一次転写したトナー画像を記録媒体へ二次転写するものであり、画像形成装置に組み込まれる。
【００２０】
図１に示されるように、中間転写体４２１は、基材層４２１ａと、表面層４２１ｂとを有する。また、中間転写体４２１において基材層４２１ａは内側に位置し、表面層４２１ｂは外側に位置する。なお、基材層４２１ａと表面層４２１ｂとの間に弾性体で構成される弾性層４２１ｃを有していてもよい。弾性層４２１ｃは、公知の構成のものを使用できる。中間転写体４２１は、無端状のベルトである。ここで、「無端状」とは、たとえば繋ぎ目のないループ状の形状を意味する。
【００２１】
基材層４２１ａは、樹脂製であり、中間転写体４２１の使用温度の範囲内において、変性および変形を生じない樹脂から適宜選択できる。使用される樹脂の例には、ポリカーボネート、ポリフェニレンサルファイド、ポリフッ化ビニリデン、ポリイミド、ポリアミドイミド、ポリアルキレンテレフタレート（ポリエチレンテレフタレート、ポリブチレンテレフタレートなど）、ポリエーテル、ポリエーテルケトン、ポリエーテルエーテルケトン、エチレンテトラフルオロエチレン共重合体、ポリアミドなどが含まれる。樹脂は、耐熱性および強度の観点から、ポリイミド、ポリカーボネート、ポリフェニレンサルファイドおよびポリアルキレンテレフタレートを含むことが好ましく、ポリフェニレンサルファイドまたはポリイミドを含むことがさらに好ましい。ポリイミドは、ポリイミドの前駆体であるポリアミック酸の加熱により得ることができる。また、ポリアミック酸は、テトラカルボン酸二無水物や、その誘導体およびジアミンのほぼ等モル混合物を有機極性溶媒に溶解させ、溶液状態で反応させることにより得ることができる。なお、基材層４２１ａにポリイミド系樹脂を使用する場合、基材層４２１ａにおけるポリイミド系樹脂の含有率は５１％以上であることが好ましい。
【００２２】
基材層４２１ａの厚みは、５０〜２００μｍの範囲内であることが好ましい。さらに基材層４２１ａは、前述の機能を有する限り、公知の各種添加剤を添加してもよい。添加剤の例には、ナイロンコンパウンドなどの分散剤が含まれる。
【００２３】
表面層４２１ｂは、多官能（メタ）アクリレートと、光重合開始剤と、融点３０℃以上の三級アミン化合物とを含む樹脂組成物の重合物である。ここで、「多官能（メタ）アクリレート」とは、多官能アクリレートまたは多官能メタクリレートを意味する。
【００２４】
多官能（メタ）アクリレートは、中間転写体４２１の耐久性を高めるための材料である。多官能（メタ）アクリレートは、重合反応することで、架橋構造を有するアクリル重合物となる。多官能（メタ）アクリレートの価数は、３次元的な架橋構造が少なくなり、表面層４２１ｂの強度が低下しないように、４価以上であることがより好ましく、５〜６価であることがより好ましい。
【００２５】
多官能（メタ）アクリレートの例には、以下のＰ−１〜Ｐ−６の化合物が含まれる。なお、Ｐ−３におけるｎは、正の整数を示す。
【００２６】
【化１】
0006988395.tif 000002
【００２７】
多官能（メタ）アクリレートの含有量は、多官能（メタ）アクリレートの効果が得られる範囲内で適宜決めることができる。使用されるモノマー中の多官能（メタ）アクリレートの含有量は、２０質量％以上であることが好ましく、４０質量％以上であることがより好ましく、６０質量％以上であることがより特に好ましい。
【００２８】
光重合開始剤は、多官能（メタ）アクリレートのラジカル重合を開始させる。光重合開始剤は、任意の光重合開始剤を使用できる。光重合開始剤は、ラジカル重合をより効果的に開始させる観点から、ホスフィンオキシド骨格を有する化合物、あるいはオキシムエステル骨格を有する化合物が好ましい。ホスフィンオキシド骨格を有する光重合開始剤としては、たとえば、ビス−（２，４，６−トリメトキシベンゾイル）−フェニルホスフィンオキサイドを含む、市販のアシルホスフィンオキサイド系光重合開始剤である、Ｉｒｇａｃｕｒｅ（登録商標）８１９がある。また、オキシムエステル骨格を有する光重合開始剤としては、たとえば、１，２−オクタンジオン，１−［４−（フェニルチオ）−，２−（ｏ−ベンゾイルオキシム）］を含む、市販のオキシムエステル系光重合開始剤である、Ｉｒｇａｃｕｒｅ（登録商標）  ＯＸＥ０１（ＢＡＳＦ社製）や、エタノン１−［９−エチル−６−（２−メチルベンゾイル）−９Ｈ−カルバゾール−３−イル］−１，１−（ｏ−アセチルオキシム）を含む、市販のオキシムエステル系光重合開始剤である、Ｉｒｇａｃｕｒｅ（登録商標）  ＯＸＥ０２（ＢＡＳＦ社製）がある。光重合開始剤は、１種類で使用してもよいし、２種以上を併用してもよい。光重合開始剤の含有量は、多官能（メタ）アクリレート１００質量部に対し０．１〜２０質量部であることが好ましく、０．５〜１０質量部であることが好ましい。
【００２９】
三級アミン化合物は、酸素によるラジカル重合反応の阻害を低減する。三級アミン化合物は、窒素原子に結合した３つの炭素原子のうち、１つの炭素原子に少なくとも１つの水素原子が結合している化合物である。三級アミン化合物は、以下の式（１）に示されるような代表的な構造を有する。
【００３０】
【化２】
0006988395.tif 000003
【００３１】
上記式（１）におけるＲ１およびＲ２は、それぞれアルキル基、アリル基、アリール基を示す。また、上記式（１）におけるＲ３およびＲ４は、それぞれ水素原子、アルキル基、アリル基またはアリール基を示す。Ｒ３およびＲ４は、同じであってもよいし、異なっていてもよい。Ｒ１〜Ｒ４は、それぞれ独立していてもよいし、Ｒ１〜Ｒ４のいずれかがそれぞれと結合していてもよい。ここで、「結合している」とは、置換基の末端が結合して環状構造になっていることを意味する。
【００３２】
また、三級アミン化合物は、窒素原子に少なくとも１つの芳香族機が結合した化合物であることが好ましい。このような三級アミン化合物は、例えば以下の式（２）に示されるような代表的な構造を有する。
【００３３】
【化３】
0006988395.tif 000004
【００３４】
上記式（２）におけるＲ１およびＲ２は、それぞれアルキル基、アリル基、アリール基を示す。ただし、Ｒ１およびＲ２のいずれか一方は、アリール基を示す。
【００３５】
本発明における三級アミン化合物の融点は、３０℃以上である。本実施の形態では、三級アミン化合物の融点は、３０℃以上であり、樹脂組成物中における溶解度、重合直前のモノマーに対する相溶性、分散性を確保できれば、高いほど好ましい。三級アミン化合物の融点は、実用温度において溶融してブリードアウトを促進させないように、３０℃以上であればよく、４０℃以上であることが好ましく、４５℃以上であることが好ましく、６５℃以上であることがより好ましく、９５℃以上であることが特に好ましい。
【００３６】
また、三級アミン化合物の融点は、溶解度の低下防止、溶媒の選択性が容易となる観点から３００℃未満であることが好ましく、２５０℃未満であることがより好ましく、２００℃未満であることがさらに好ましい。
【００３７】
ここで、「４５℃」は、後述する画像形成装置内に中間転写体４２１を組み込んだ場合の画像形成装置内で想定される最高温度である。すなわち、三級アミン化合物の融点が４５℃以上であれば、ＨＨ環境の画像形成装置内で連続して使用する場合であっても、三級アミン化合物が融解することがなく、ブリードアウトしない。
【００３８】
また、「６５℃」は、後述の中間転写体４２１の製造過程における乾燥温度である。すなわち、三級アミン化合物の融点が６５℃以上であれば、乾燥工程において三級アミン化合物が融解せず、乾燥工程後に分散不良やブリードアウトしない。
【００３９】
さらに、「９５℃」は、さらなる長寿命化と、ＨＨ環境で連続使用した時でも適切に使用できることを加味した温度である。例えば、ベルト形状の中間転写体４２１の使用温度は、三級アミン化合物の融点より低い場合であっても、ブリードアウトの抑制には不利に作用する。よって、ブリードアウトの抑制には、分子移動度が低い状態で中間転写体４２１を使用することが効果的である。すなわち、より高い融点の多官能（メタ）アクリレートを選択することがブリードアウトの抑制に有効である。三級アミン化合物の融点が９５℃以上であれば、高耐熱材を適用する製造方法や、高沸点の溶媒を適用する製造方法を適用でき、製造工程における制約を受けにくくなる。
【００４０】
また、三級アミン化合物は、多官能（メタ）アクリレートの重合に用いる活性光線を吸収しないことが好ましい。三級アミン化合物が当該活性光線を吸収してしまうと、光重合開始剤が利用する活性光線量が相対的に少なくなってしまう。三級アミン化合物が活性光線を吸収しなければ、重合反応の効率が低下することなく、ラジカル重合における酸素阻害を抑制できる。
【００４１】
具体的には、三級アミン化合物は、多環縮合型の芳香族環（ナフタレン、アントラセン、アクリジンなど）を有しない化合物や、共役系が５つ以上連続しない構造の化合物であることが好ましい。言い換えると、三級アミン化合物に含まれる芳香族環は、ベンゼン環であることが好ましい。
【００４２】
また、三級アミン化合物は、多官能（メタ）アクリレートとの相溶性が良好であり、かつ樹脂組成物における溶媒に対する溶解性が高い化合物であることが好ましい。多官能（メタ）アクリレートとの相溶性が良好であれば、重合前の段階で相分離することなく、多官能（メタ）アクリレート、光重合開始剤および三級アミン化合物による酸素阻害の効果を発揮できる。
【００４３】
多官能（メタ）アクリレートとの相溶性を確保するためには、三級アミン化合物中にハロゲン基、カルボニル基、エステル結合、エーテル結合などの適度な極性を有する官能基を含むことが好ましい。なお、これらの官能基は、三級アミン化合物の融点を上昇させる。
【００４４】
また、三級アミン化合物は、極端な親水性官能基を含まないことが好ましい。具体的には、第三級アミンを除く酸塩基性官能基、ヒドロキシル基、イオン性官能基、１級アミド基は、三級アミン化合物の相溶性を増加させてしまう。このような官能基を有する三級アミン化合物は、樹脂組成物とした時点で多官能（メタ）アクリレートと相溶性を確保することが困難なため好ましくない。
【００４５】
三級アミン化合物の例には、４−ジメチルアミノ安息香酸メチル、４−ジメチルアミノアセトフェノン、ジメチルアミノ安息香酸またはジエチルアミノ安息香酸と、２価以上の多価アルコールとからなるエステル類が含まれる。２価以上の多価アルコールの例には、エチレングリコール、プロピレングリコール、グリセリン、ブタントリオール、ペンタエリスリトール、１，４−ベンゼンジメタノール、１，３−ベンゼンジメタノール、１，３，５−ベンゼントリメタノール、１，４−ビス（２−ヒドロキシエチル）ベンゼンが含まれる。
【００４６】
また、三級アミン化合物の例には、ジメチルアミノフェノールまたはジエチルアミノフェノールと、多価カルボン酸とからなる多価エステル類も含まれる。ジメチルアミノフェノールおよびジエチルアミノフェノールは、それぞれメタ体またはパラ体であることが好ましい。多価カルボン酸の例には、シュウ酸、マロン酸、コハク酸、グルタル酸、アジピン酸、プロパントリカルボン酸、ブタントリカルボン酸、ブタンテトラカルボン酸、ペンタントリカルボン酸、ペンタンテトラカルボン酸、メチルコハク酸、メチルグルタル酸、シクロペンタンテトラカルボン酸、カンファー酸、シクロペンタンジカルボン酸、イソフタル酸、フェニレン二酢酸などが含まれる。
【００４７】
さらに、三級アミン化合物の例には、多価フェノールと、ジメチルアミノ安息香酸またはジエチルアミノ安息香酸とからなる多価エステル類が含まれる。
【００４８】
三級アミン化合物には、以下に示す化合物も含まれる。
【００４９】
【化４】
0006988395.tif 000005
【００５０】
【化５】
0006988395.tif 000006
【００５１】
【化６】
0006988395.tif 000007
【００５２】
【化７】
0006988395.tif 000008
【００５３】
【表１】
0006988395.tif 000009
【００５４】
前述したように、三級アミン化合物は、活性光線の波長の光に対する吸収性の観点から、ベンゼン環を有する化合物であることが好ましく、前述したように、窒素原子に少なくとも１つの芳香族基が結合した化合物の例には、Ａ−１〜Ａ−３、Ａ−５〜Ａ−１８、Ａ−２０〜Ａ−２１、Ａ−２３、Ａ−２４、Ａ−２９、Ａ−３０、Ａ−３７〜Ａ−３９などが含まれる。
【００５５】
また、三級アミン化合物は、多官能（メタ）アクリレートとの相溶性を確保する観点から、ハロゲン基、カルボニル基、エステル結合、エーテル結合などの適度な極性を有する官能基を含む化合物が好ましく、Ａ−１〜Ａ−４、Ａ−６〜Ａ−９、Ａ−１１〜Ａ―１３、Ａ−１５〜Ａ−１８、Ａ−２１、Ａ−２３、Ａ−２４、Ａ−２９、Ａ−３０、Ａ−３１、Ａ−３７〜Ａ−３９などが好ましい。
【００５６】
また、三級アミン化合物は、三級アミンを示す基が１つであってもよいし、２つ以上であってもよい。三級アミンを示す基が１つの化合物の例には、Ａ−１〜Ａ−１８、Ａ−２１、Ａ−２３、Ａ−２４、Ａ−２９、Ａ−３０、Ａ−３７〜Ａ−３９などが含まれる。また、三級アミンを示す基が２つ以上の化合物の例には、Ａ−１９、Ａ−２２、Ａ−２５〜Ａ−２８、Ａ−３１〜Ａ−３６、Ａ−４０、Ａ−４１などが含まれる。
【００５７】
以下、三級アミンを示す基が１つの化合物についてさらに説明する。三級アミンを示す基が１つの化合物は、窒素原子に結合する置換基がそれぞれ独立していてもよいし、窒素原子が環状構造の一部となっていてもよい。窒素原子が環状構造の一部となっている化合物の場合、当該環状構造は、五員環であってもよいし、六員環であってもよい。また、環を構成する二以上の置換基は、式（１）を満たす範囲において適宜に規定できる。
【００５８】
窒素原子に置換基がそれぞれ独立して結合した化合物の例には、Ａ−１〜Ａ−３、Ａ−５、Ａ−６、Ａ−９、Ａ−１２、Ａ−１５、Ａ−１７、Ａ−１８、Ａ−２１、Ａ−２３、Ａ−２９などが含まれる。窒素原子が環状構造の一部となっている化合物の例には、Ａ−４、Ａ−７、Ａ−８、Ａ−１０、Ａ−１１、Ａ−１３、Ａ−１４、Ａ−１６、Ａ−２０、Ａ−２２、Ａ−２４、Ａ−３０、Ａ−３１、Ａ−３７〜Ａ−３９などが含まれる。
【００５９】
当該環状構造が五員環の化合物の例には、Ａ−４、Ａ−１０、Ａ−１４、Ａ−２０、Ａ−３０、Ａ−３７〜Ａ−３９などが含まれる。また、当該環状構造が六員環の化合物の例には、Ａ−７、Ａ−８、Ａ−１１、Ａ−１３、Ａ−１６、Ａ−２２、Ａ−２４、Ａ−３１などが含まれる。
【００６０】
このように、式（１）中の置換基Ｒ１〜Ｒ４は、融点３０℃以上の三級アミン化合物をもたらす範囲内において、様々な構造を採りうる。したがって、一概には言えないが、Ｒ１の炭素数は、例えば１〜１５の範囲内であることが好ましく、６〜１０の範囲内であることがより好ましい。Ｒ２の炭素数は、例えば１〜１２の範囲内であることが好ましく、１〜７の範囲内であることがより好ましい。Ｒ３の炭素数は、例えば０〜１０の範囲内であることが好ましく、０〜２の範囲内であることがより好ましい。Ｒ４の炭素数は、例えば０〜４の範囲内であることが好ましく、０〜２の範囲内であることがより好ましい。
【００６１】
三級アミン化合物は、Ｒ２〜Ｒ４が少なくとも１つの２価の置換基である三級アミンユニットを含んでいてもよい。三級アミン化合物は、三級アミンユニット同士が結合していてもよいし（例えば、Ａ−３１、Ａ−３２、Ａ−３５、Ａ−３３、Ａ−３６）、三級アミンユニットが連結基を介して結合していてもよいし（例えば、Ａ−１９、Ａ−２５〜２８、Ａ−４０、Ａ−４１）、三級アミンユニットの一部を共有していてもよい（例えば、Ａ−３４）。
【００６２】
表面層４２１ｂ中における三級アミン化合物の含有量は、ブリードアウト抑制の効果を維持する観点から０．１質量％以上であることが好ましく、０．５質量％以上であることがより好ましい。また、表面層４２１ｂ中における三級アミン化合物の含有量は、三級アミン自身のブリードアウト抑制、表面層の可塑化による強度低下の防止、三級アミンの副作用による転写特性の変化の防止の観点から、１５質量％未満であることが好ましく、１０質量％未満であることがより好ましい。さらに好ましくは５．０質量％未満である。
【００６３】
表面層４２１ｂ中における三級アミン化合物は、公知の方法で検出することができ、例えば、高温または高湿条件下で溶媒抽出し、抽出した溶媒についてＬＣ／ＭＳまたはＧＣ／ＭＳを行うことで同定できる。なお、揮発性を有する三級アミン化合物が含有されている場合には、揮発したガス成分をＧＣ／ＭＳを行うことで三級アミン化合物を同定できる。また、重合物内に取り込まれた三級アミン化合物は、熱分解ＧＣ／ＭＳなどの手段で、パイロプログラム、クロマログラム、ＭＳスペクトルの検出を行い、アミン誘導体を検知することで同定できる。
【００６４】
表面層４２１ｂは、未処理の金属酸化物微粒子（以下、単に「金属酸化物微粒子」ともいう）を、所定の表面処理剤によって表面処理した金属酸化物微粒子（以下、「表面処理金属酸化物微粒子」ともいう）を含んでいてもよい。表面処理金属酸化物微粒子は、表面層の硬度を高める。
【００６５】
金属酸化物微粒子は、特に限定されない。金属酸化物微粒子の例には、シリカ（酸化ケイ素）、酸化マグネシウム、酸化亜鉛、酸化鉛、酸化アルミニウム（アルミナ）、酸化タンタル、酸化インジウム、酸化ビスマス、酸化イットリウム、酸化コバルト、酸化銅、酸化マンガン、酸化セレン、酸化鉄、酸化ジルコニウム、酸化ゲルマニウム、酸化錫、酸化チタン、酸化ニオブ、酸化モリブデン、酸化バナジウムなどが含まれる。金属酸化物微粒子は、強靱性付与および耐久性付与の観点から、酸化チタン、酸化アルミニウム（アルミナ）、酸化亜鉛または酸化錫であることが好ましく、酸化アルミニウム（アルミナ）または酸化錫であることがさらに好ましい。
【００６６】
金属酸化物微粒子は、気相法、塩素法、硫酸法、プラズマ法、電解法などの一般的な製造方法で作製されたものを用いることができる。
【００６７】
金属酸化物微粒子の数平均一次粒径は、１ｎｍ以上３００ｎｍ以下の範囲内であることが好ましく、３〜１００ｎｍの範囲内であることがより好ましい。数平均一次粒径が１ｎｍ未満の場合、耐摩耗性が十分でないおそれがある。一方、数平均一次粒径が３００ｎｍ超の場合、分散性が悪く塗布液中で沈降しやすい。また、粒子が表面層４２１ｂの光硬化を阻害し耐摩耗性が十分でなくなる可能性がある。
【００６８】
金属酸化物微粒子の数平均一次粒径は、走査型電子顕微鏡（日本電子株式会社）により１００００倍の拡大写真を撮影し、無作為に３００個の粒子をスキャナーにより取り込んだ写真画像（凝集粒子は除いた）を自動画像処理解析装置（ＬＵＺＥＸ  ＡＰ；株式会社ニレコ）ソフトウェアバージョンＶｅｒ．１．３２を用いることで算出できる。
【００６９】
一方、表面処理金属酸化物微粒子は、ラジカル重合性官能基を有する被担時体をその表面に担持している。被担持体は、金属酸化物微粒子の表面に化学的に結合していてもよいし、物理的に吸着していてもよい。ラジカル重合性の官能基の例には、（メタ）アクリロイル基が含まれる。ここで、「（メタ）アクリロイル基」とは、アクリロイル基またはメタクリロイル基を意味する。（メタ）アクリロイル基を有する表面処理金属酸化物微粒子を作成するために使用される表面処理剤は、例えば、（メタ）アクリロイル基を有する化合物である。
【００７０】
（メタ）アクリロイル基を有する化合物は、炭素間二重結合などのラジカル重合性官能基と、金属酸化物微粒子の表面のヒドロキシ基とカップリングするアルコキシ基などの極性基とを同一分子中に有する化合物であることが好ましい。
【００７１】
（メタ）アクリロイル基を有する化合物は、紫外線や電子線などの活性光線の照射により重合（硬化）して、ポリスチレンやポリ（メタ）アクリレートなどの樹脂になることが好ましい。なお、（メタ）アクリロイル基を有する化合物は、金属酸化物微粒子と簡単な操作で化学的に強く結合する。
【００７２】
（メタ）アクリロイル基を有する化合物の例には、下記式（３）で表される化合物が含まれる。
【００７３】
【化８】
0006988395.tif 000010
【００７４】
式（３）中、Ｒ５は独立して、水素原子、炭素数１〜１０のアルキル基または炭素数１〜１０のアラルキル基を表し、Ｒ６はラジカル重合性官能基を含む有機基を表し、Ｘは独立して、ハロゲン原子、アルコキシ基、アシロキシ基、アミノキシ基またはフェノキシ基を表し、ｍは１〜３の整数を表す。
【００７５】
（メタ）アクリロイル基を有する化合物の例には、以下のＳ−１〜Ｓ−３３で表される化合物が含まれる。
【００７６】
Ｓ−１：ＣＨ２＝ＣＨＳｉ（ＣＨ３）（ＯＣＨ３）２
Ｓ−２：ＣＨ２＝ＣＨＳｉ（ＯＣＨ３）３
Ｓ−３：ＣＨ２＝ＣＨＳｉＣｌ３
Ｓ−４：ＣＨ２＝ＣＨＣＯＯ（ＣＨ２）２Ｓｉ（ＣＨ３）（ＯＣＨ３）２
Ｓ−５：ＣＨ２＝ＣＨＣＯＯ（ＣＨ２）２Ｓｉ（ＯＣＨ３）３
Ｓ−６：ＣＨ２＝ＣＨＣＯＯ（ＣＨ２）３Ｓｉ（ＣＨ３）（ＯＣＨ３）２
Ｓ−７：ＣＨ２＝ＣＨＣＯＯ（ＣＨ２）３Ｓｉ（ＯＣＨ３）３
Ｓ−８：ＣＨ２＝ＣＨＣＯＯ（ＣＨ２）２Ｓｉ（ＣＨ３）Ｃｌ２
Ｓ−９：ＣＨ２＝ＣＨＣＯＯ（ＣＨ２）２ＳｉＣｌ３
Ｓ−１０：ＣＨ２＝ＣＨＣＯＯ（ＣＨ２）３Ｓｉ（ＣＨ３）Ｃｌ２
Ｓ−１１：ＣＨ２＝ＣＨＣＯＯ（ＣＨ２）３ＳｉＣｌ３
Ｓ−１２：ＣＨ２＝Ｃ（ＣＨ３）ＣＯＯ（ＣＨ２）２Ｓｉ（ＣＨ３）（ＯＣＨ３）２
Ｓ−１３：ＣＨ２＝Ｃ（ＣＨ３）ＣＯＯ（ＣＨ２）２Ｓｉ（ＯＣＨ３）３
Ｓ−１４：ＣＨ２＝Ｃ（ＣＨ３）ＣＯＯ（ＣＨ２）３Ｓｉ（ＣＨ３）（ＯＣＨ３）２
Ｓ−１５：ＣＨ２＝Ｃ（ＣＨ３）ＣＯＯ（ＣＨ２）３Ｓｉ（ＯＣＨ３）３
Ｓ−１６：ＣＨ２＝Ｃ（ＣＨ３）ＣＯＯ（ＣＨ２）２Ｓｉ（ＣＨ３）Ｃｌ２
Ｓ−１７：ＣＨ２＝Ｃ（ＣＨ３）ＣＯＯ（ＣＨ２）２ＳｉＣｌ３
Ｓ−１８：ＣＨ２＝Ｃ（ＣＨ３）ＣＯＯ（ＣＨ２）３Ｓｉ（ＣＨ３）Ｃｌ２
Ｓ−１９：ＣＨ２＝Ｃ（ＣＨ３）ＣＯＯ（ＣＨ２）３ＳｉＣｌ３
Ｓ−２０：ＣＨ２＝ＣＨＳｉ（Ｃ２Ｈ５）（ＯＣＨ３）２
Ｓ−２１：ＣＨ２＝Ｃ（ＣＨ３）Ｓｉ（ＯＣＨ３）３
Ｓ−２２：ＣＨ２＝Ｃ（ＣＨ３）Ｓｉ（ＯＣ２Ｈ５）３
Ｓ−２３：ＣＨ２＝ＣＨＳｉ（ＯＣＨ３）３
Ｓ−２４：ＣＨ２＝Ｃ（ＣＨ３）Ｓｉ（ＣＨ３）（ＯＣＨ３）２
Ｓ−２５：ＣＨ２＝ＣＨＳｉ（ＣＨ３）Ｃｌ２
Ｓ−２６：ＣＨ２＝ＣＨＣＯＯＳｉ（ＯＣＨ３）３
Ｓ−２７：ＣＨ２＝ＣＨＣＯＯＳｉ（ＯＣ２Ｈ５）３
Ｓ−２８：ＣＨ２＝Ｃ（ＣＨ３）ＣＯＯＳｉ（ＯＣＨ３）３  
Ｓ−２９：ＣＨ２＝Ｃ（ＣＨ３）ＣＯＯＳｉ（ＯＣ２Ｈ５）３  
Ｓ−３０：ＣＨ２＝Ｃ（ＣＨ３）ＣＯＯ（ＣＨ２）３Ｓｉ（ＯＣ２Ｈ５）３  
Ｓ−３１：（ＳＨ）ＣＨ２  ＣＨ２ＣＯＯＳｉ（ＯＣＨ３）３
Ｓ−３２：（ＳＨ）ＣＨ（ＣＨ３）ＣＨ２ＣＯＯＳｉ（ＯＣＨ３）３
Ｓ−３３：（ＳＨ）ＣＨ（ＣＨ３）ＯＣＯＯ（ＣＨ２）３Ｓｉ（ＯＣ２Ｈ５）３  
【００７７】
また、（メタ）アクリロイル基を有する化合物の例には、下記式（Ｓ−３４）〜（Ｓ−３７）で表される化合物が含まれる。
【００７８】
【化９】
0006988395.tif 000011
【００７９】
また、（メタ）アクリロイル基を有する化合物は、エポキシ系化合物であってもよい。このような（メタ）アクリロイル基を有する化合物の例には、下記式（Ｓ−３８）〜（Ｓ−４０）で表される化合物が含まれる。
【００８０】
【化１０】
0006988395.tif 000012
【００８１】
表面処理金属酸化物微粒子の製造方法は、例えば、金属酸化物微粒子１００質量部と、表面処理剤０．１〜２００質量部と、溶媒５０〜５０００質量部とを、湿式メディア分散型装置で混合する方法がある。
【００８２】
また、表面処理金属酸化物微粒子の他の製造方法として、例えば、金属酸化物微粒子および表面処理剤を含むスラリー（固体粒子の懸濁液）を攪拌する方法がある。当該攪拌により、金属酸化物微粒子の凝集体が解砕されると同時に、金属酸化物微粒子の表面処理が進行する。その後、溶媒を除去することにより金属酸化物微粒子を取り出す。これにより、表面処理剤で均一かつ微細に表面処理された表面処理金属酸化物微粒子を得ることができる。
【００８３】
表面処理剤の表面処理量（金属酸化物微粒子における表面処理剤の被覆量）は、金属酸化物微粒子に対し０．１〜６０質量％であることが好ましい。特に好ましくは、５〜４０質量％である。
【００８４】
上記の湿式メディア分散型装置とは、容器内にメディアとしてビーズを充填し、さらに回転軸と垂直に取り付けられた撹拌ディスクを高速回転させることにより、金属酸化物微粒子の凝集粒子を砕いて粉砕・分散する工程を実行できる装置である。湿式メディア分散型装置は、金属酸化物微粒子に表面処理を行なう際に金属酸化物微粒子を十分に分散させ、且つ表面処理できる形式であれば特に問題はなく、例えば、縦型・横型、連続式・回分式など、種々の様式が採用できる。具体的にはサンドミル、ウルトラビスコミル、パールミル、グレンミル、ダイノミル、アジテータミル、ダイナミックミルなどが使用できる。
【００８５】
これらの分散型装置は、ボール、ビーズなどの粉砕媒体（メディア）を使用して衝撃圧壊、摩擦、剪断、ズリ応力などにより微粉砕、分散が行なわれる。分散型装置で用いるビーズとしては、ガラス、アルミナ、ジルコン、ジルコニア、スチール、フリント石などを原材料としたボールが使用可能であるが、特にジルコニア製やジルコン製のビーズが好ましい。また、ビーズの大きさとしては、通常、直径１〜２ｍｍ程度のものを使用するが、本実施形態では０．３〜１．０ｍｍ程度のものを用いることが好ましい。
【００８６】
表面層４２１ｂ中の表面処理金属酸化物微粒子の含有量は、中間転写体４２１の硬度が低くなり、転写性および耐久性が低くなることを防止するため、５体積部以上であることが好ましく、１０体積部以上であることがより好ましい。また、表面層４２１ｂ中の表面処理金属酸化物微粒子の含有量は、表面層４２１ｂが脆く割れやすくなってしまうとともに、後述の製造時における塗布ムラが生じてしまうおそれを防止するため、４０体積部以下であることが好ましく、３０体積部以下であることが好ましい。
【００８７】
表面層４２１ｂは、他の添加剤をさらに含有していてもよい。添加剤は、例えば、樹脂組成物に添加することによって、表面層４２１ｂに適宜に添加される。当該他の添加物は、樹脂組成物に、表面層４２１ｂの製造に適当な物性を付与するために添加されてもよい。当該他の添加剤の例には、有機溶剤、光安定剤、紫外線吸収剤、触媒、着色剤、帯電防止剤、滑剤、レベリング剤、消泡剤、重合促進剤、酸化防止剤、難燃剤、赤外線吸収剤、界面活性剤および表面改質剤などが含まれる。
【００８８】
ここで、本実施の形態で示した中間転写体４２１が経時的に動摩擦力の増加を抑制できる機構について説明する。中間転写体４２１は、窒素原子に結合した３つの炭素原子のうち、１つの炭素原子に少なくとも１つの水素原子が結合している三級アミン化合物を含有しているため、製造過程において生じる、酸素による重合反応の影響を抑制することで、重合の反応率を高くすることができる。具体的には、下記の式（４）に示されるように、三級アミン化合物が雰囲気中の酸素を捕捉するためと考えられる。
【００８９】
【化１１】
0006988395.tif 000013
【００９０】
この結果、残留モノマー、残留オリゴマーに由来する動摩擦力の増加を抑制して、クリーニングの信頼性を向上させる事ができる。さらに、溶剤にならない三級アミン化合物を融点により規定することで、ブリードアウトも防ぐことができるので、発明の効果をさらに向上できる。
【００９１】
なお一級アミン、二級アミンの場合は、反応に必要なラジカルまで捕捉してしまい、反応率の向上効果が不足してしまうと考えられる。また、例えば、トリフェニルアミンなどでは、上記式（４）のような、酸素トラップ効果を得られないため、反応率の向上効果が不足してしまうと考えられる。また、融点３０℃未満の三級アミン化合物は、反応率を高くする効果は得られるものの、ＨＨ環境で融解して残留モノマー、残留オリゴマーなどを溶解させ、ブリードアウトしてしまい、ＨＨ環境における動摩擦力の増加を抑制できない。
【００９２】
（中間転写体の製造方法）
中間転写体の製造方法は、多官能（メタ）アクリレートと、光重合開始剤と、融点３０℃以上の三級アミン化合物とを含む樹脂組成物の塗膜を基材層の上に形成する工程と、塗膜中の多官能（メタ）アクリレートをラジカル重合させて、基材層の上に表面層を形成する工程と、を含む。
【００９３】
基材層は、従来公知の一般的な方法により製造できる。例えば、基材層４２１ａは、材料となる耐熱性樹脂を押出機により溶融し、環状ダイを使用したインフレーション法により筒状に成形した後、輪切りにすることで環状（無端ベルト状）に製造できる。
【００９４】
樹脂組成物の塗膜を基材層の上に形成する工程では、各成分を溶媒に添加した樹脂組成物を塗布機で一定の層厚になるように基材層の上に塗布して塗膜を形成する。この塗膜を乾燥し、活性光線を照射して多官能（メタ）アクリレートを重合することにより形成できる。なお、三級アミン化合物には、融点が３０℃以上であって、前述した窒素原子に結合した３つの炭素原子のうち、１つの炭素原子に少なくとも１つの水素原子が結合した三級アミン化合物を用いる。
【００９５】
樹脂組成物に用いられる溶媒の例には、メタノール、エタノール、ｎ−プロピルアルコール、イソプロピルアルコール、ｎ−ブタノール、ｔ−ブタノール、ｓｅｃ−ブタノール、ベンジルアルコール、トルエン、キシレン、メチレンクロライド、メチルエチルケトン、シクロヘキサン、酢酸エチル、酢酸ブチル、メチルセロソルブ、エチルセロソルブ、テトラヒドロフラン、１−ジオキサン、１，３−ジオキソラン、ピリジン及びジエチルアミンなどが含まれる。
【００９６】
乾燥条件は、溶媒の種類、層厚などのよって適宜選択できる。乾燥温度は、室温〜１８０℃であることが好ましく、４０〜１６０℃であることがより好ましい。さらに好ましくは６０〜１４０℃である。また、乾燥時間は、１〜２００分間であることが好ましく、５〜１００分間であることがより好ましい。
【００９７】
樹脂組成物の塗布方法は、浸漬コーティング法、スプレーコーティング法、スピンナーコーティング法、ビードコーティング法、ブレードコーティング法、ビームコーティング法、スライドホッパー法などの公知の方法を採用することができる。
【００９８】
活性光線は、紫外線であることが好ましい。紫外線光源としては、紫外線を発生する光源であれば制限なく使用できる。例えば、低圧水銀灯、中圧水銀灯、高圧水銀灯、超高圧水銀灯、カーボンアーク灯、メタルハライドランプ、キセノンランプ、フラッシュ（パルス）キセノンなどを用いることができる。照射条件はそれぞれのランプによって異なるが、活性線の照射量は、通常５〜５００ｍＪ／ｃｍ２、好ましくは５〜１００ｍＪ／ｃｍ２である。ランプの電力は、好ましくは０．１〜５ｋＷであり、特に好ましくは、０．５〜３ｋＷである。
【００９９】
必要な活性光線の照射量を得るための照射時間としては、０．１秒間〜１０分間が好ましく、作業効率の観点から０．１秒間〜５分間がより好ましい。
【０１００】
（画像形成装置の構成）
図２は、中間転写体を有する画像形成装置の構成の一例を模式的に示す図である。図２に示す画像形成装置１００は、画像読取部１１０、画像処理部３０、画像形成部４０、用紙搬送部５０および定着装置６０を有する。
【０１０１】
画像形成部４０は、Ｙ（イエロー）、Ｍ（マゼンタ）、Ｃ（シアン）、Ｋ（ブラック）の各色トナーによる画像を形成する画像形成ユニット４１Ｙ、４１Ｍ、４１Ｃおよび４１Ｋを有する。これらは、収容されるトナー以外はいずれも同じ構成を有するので、以後、色を表す記号を省略することがある。画像形成部４０は、さらに、中間転写ユニット４２および二次転写ユニット４３を有する。これらは、転写装置に相当する。
【０１０２】
画像形成ユニット４１は、露光装置４１１、現像装置４１２、電子写真感光体４１３、帯電装置４１４、およびドラムクリーニング装置４１５を有する。帯電装置４１４は、例えばコロナ帯電器である。帯電装置４１４は、帯電ローラーや帯電ブラシ、帯電ブレードなどの接触帯電部材を電子写真感光体４１３に接触させて帯電させる接触帯電装置であってもよい。露光装置４１１は、例えば、光源としての半導体レーザーと、形成すべき画像に応じたレーザー光を電子写真感光体４１３に向けて照射する光偏向装置（ポリゴンモータ）とを含む。
【０１０３】
現像装置４１２は、二成分現像方式の現像装置である。現像装置４１２は、例えば、二成分現像剤を収容する現像容器と、現像容器の開口部に回転自在に配置されている現像ローラー（磁性ローラー）と、二成分現像剤が連通可能に現像容器内を仕切る隔壁と、現像容器における開口部側の二成分現像剤を現像ローラーに向けて搬送するための搬送ローラーと、現像容器内の二成分現像剤を撹拌するための撹拌ローラーと、を有する。現像容器には、例えば、二成分現像剤が収容されている。
【０１０４】
中間転写ユニット４２は、中間転写ベルト（中間転写体）４２１、中間転写ベルト４２１を電子写真感光体４１３に圧接させる一次転写ローラー４２２、バックアップローラー４２３Ａを含む複数の支持ローラー４２３、およびベルトクリーニング装置４２６を有する。中間転写ベルト４２１は、複数の支持ローラー４２３にループ状に張架される。複数の支持ローラー４２３のうちの少なくとも一つの駆動ローラーが回転することにより、中間転写ベルト４２１は矢印Ａ方向に一定速度で走行する。
【０１０５】
ベルトクリーニング装置４２６は、弾性部材４２６ａを有する。弾性部材４２６ａは、二次転写した後の中間転写ベルト４２１に当接して、中間転写ベルト４２１の表面上の付着物を除去する。弾性部材４２６ａは、弾性体で構成されており、クリーニングブレード、ブラシなどが含まれる。
【０１０６】
二次転写ユニット４３は、無端状の二次転写ベルト４３２、および二次転写ローラー４３１Ａを含む複数の支持ローラー４３１を有する。二次転写ベルト４３２は、二次転写ローラー４３１Ａおよび支持ローラー４３１によってループ状に張架される。
【０１０７】
定着装置６０は、例えば、定着ローラー６２と、定着ローラー６２の外周面を覆い、用紙Ｓ上のトナー画像を構成するトナーを加熱、融解するための無端状の発熱ベルト１０と、用紙Ｓを定着ローラー６２および発熱ベルト１０に向けて押圧する加圧ローラー６３と、を有する。用紙Ｓは、記録媒体に相当する。
【０１０８】
画像形成装置１００は、さらに、画像読取部１１０、画像処理部３０および用紙搬送部５０を有する。画像読取部１１０は、給紙装置１１１およびスキャナー１１２を有する。用紙搬送部５０は、給紙部５１、排紙部５２、および搬送経路部５３を有する。給紙部５１を構成する三つの給紙トレイユニット５１ａ〜５１ｃには、坪量やサイズなどに基づいて識別された用紙Ｓ（規格用紙、特殊用紙）が予め設定された種類ごとに収容される。搬送経路部５３は、レジストローラー対５３ａなどの複数の搬送ローラー対を有する。
【０１０９】
画像形成装置１００による画像の形成を説明する。
スキャナー１１２は、コンタクトガラス上の原稿Ｄを光学的に走査して読み取る。原稿Ｄからの反射光がＣＣＤセンサー１１２ａにより読み取られ、入力画像データとなる。入力画像データは、画像処理部３０において所定の画像処理が施され、露光装置４１１に送られる。
【０１１０】
電子写真感光体４１３は一定の周速度で回転する。帯電装置４１４は、電子写真感光体４１３の表面を一様に負極性に帯電させる。露光装置４１１では、ポリゴンモータのポリゴンミラーが高速で回転し、各色成分の入力画像データに対応するレーザー光が、電子写真感光体４１３の軸方向に沿って展開し、当該軸方向に沿って電子写真感光体４１３の外周面に照射される。こうして電子写真感光体４１３の表面には、静電潜像が形成される。
【０１１１】
現像装置４１２では、現像容器内の二成分現像剤の撹拌、搬送によってトナー粒子が帯電し、二成分現像剤は現像ローラーに搬送され、現像ローラーの表面で磁性ブラシを形成する。帯電したトナー粒子は、磁性ブラシから電子写真感光体４１３における静電潜像の部分に静電的に付着する。こうして、電子写真感光体４１３の表面の静電潜像が可視化され、電子写真感光体４１３の表面に、静電潜像に応じたトナー画像が形成される。なお、「トナー画像」とは、トナーが画像状に集合した状態を言う。
【０１１２】
電子写真感光体４１３の表面のトナー画像は、中間転写ユニット４２によって中間転写ベルト４２１に転写される。転写後に電子写真感光体４１３の表面に残存する転写残トナーは、電子写真感光体４１３の表面に摺接されるドラムクリーニングブレードを有するドラムクリーニング装置４１５によって除去される。
【０１１３】
一次転写ローラー４２２によって中間転写ベルト４２１が電子写真感光体４１３に圧接することにより、電子写真感光体４１３と中間転写ベルト４２１とによって、一次転写ニップが電子写真感光体ごとに形成される。当該一次転写ニップにおいて、各色のトナー画像が中間転写ベルト４２１に順次重なって転写される。
【０１１４】
一方、二次転写ローラー４３１Ａは、中間転写ベルト４２１および二次転写ベルト４３２を介して、バックアップローラー４２３Ａに圧接される。それにより、中間転写ベルト４２１と二次転写ベルト４３２とによって、二次転写ニップが形成される。当該二次転写ニップを用紙Ｓが通過する。用紙Ｓは、用紙搬送部５０によって二次転写ニップへ搬送される。用紙Ｓの傾きの補正および搬送のタイミングの調整は、レジストローラー対５３ａが配設されたレジストローラー部により行われる。
【０１１５】
二次転写後に中間転写ベルト４２１の表面に残存する転写残トナーなどの付着物は、中間転写ベルト４２１の表面に摺接されるクリーニングブレードを有するベルトクリーニング装置４２６によって除去される。このとき、中間転写ベルトとして前述の中間転写体を使用するため、経時的に動摩擦力を低減させることができる。
【０１１６】
二次転写ニップに用紙Ｓが搬送されると、二次転写ローラー４３１Ａへ転写バイアスが印加される。この転写バイアスの印加によって、中間転写ベルト４２１に担持されているトナー画像が用紙Ｓに転写される。トナー画像が転写された用紙Ｓは、二次転写ベルト４３２によって、定着装置６０に向けて搬送される。
【０１１７】
定着装置６０は、発熱ベルト１０と加圧ローラー６３とによって、定着ニップを形成し、搬送されてきた用紙Ｓを定着ニップ部で加熱、加圧する。こうしてトナー画像が用紙Ｓに定着する。トナー像が定着された用紙Ｓは、排紙ローラー５２ａを備えた排紙部５２により機外に排紙される。
【０１１８】
このように、本実施の形態では、前述した中間転写ベルト４２１を用いているため、弾性部材４２６ａと、中間転写ベルト４２１との動摩擦力の経時的な増加を抑制できる。
【０１１９】
以上の説明から明らかなように、中間転写体は、樹脂製の基材層と、基材層の上に配置された表面層とを有する中間転写体であって、表面層は、多官能（メタ）アクリレートと、光重合開始剤と、融点３０℃以上の三級アミン化合物とを含む樹脂組成物の重合物であり、三級アミン化合物は、窒素原子に結合した３つの炭素原子のうち、１つの炭素原子に少なくとも１つの水素原子が結合している。よって、中間転写体は、長期に亘り動摩擦力の増加を抑制できる。
【０１２０】
また、三級アミン化合物の窒素原子には、少なくとも１つの芳香族基が結合していることは、融点を高くできる点において、一層効果的である。
【０１２１】
三級アミン化合物の融点が４５℃以上であること、６５℃以上であること、または１００℃以上であることは、製造工程における制約を受けにくくする観点から一層効果的である。
【０１２２】
光重合開始剤が、ホスフィンオキシド骨格またはオキシムエステル骨格を有することは、ラジカル重合をより効果的に行う観点から一層効果的である。
【０１２３】
表面層は、ラジカル重合性官能基を有する被担持体をその表面に担時する金属酸化物微粒子を有すること、ラジカル重合性官能基が（メタ）アクリロイル基であることは、中間転写体の硬度を高める観点から一層効果的である。
【０１２４】
中間転写体の製造方法は、樹脂製の基材層と、基材層の上に配置された表面層とを有する中間転写体の製造方法であって、多官能（メタ）アクリレートと、光重合開始剤と、融点３０℃以上の三級アミン化合物と、を含む樹脂組成物の塗膜を基材層の上に形成する工程と、塗膜中の多官能（メタ）アクリレートをラジカル重合させて、基材層の上に表面層を形成する工程と、を含み、三級アミン化合物には、窒素原子に結合した３つの炭素原子のうち、１つの炭素原子に少なくとも１つの水素原子が結合した化合物を用いる。よって、上記製造方法によれば、経時的に動摩擦力の増加を抑制できる中間転写体を製造できる。
【０１２５】
画像形成装置は、感光体に担持されているトナー画像を担持して記録媒体に転写するための中間転写体と、中間転写体の表面上の付着物を除去するためのクリーニング装置と、を有し、中間転写体は、上記の中間転写体であり、クリーニング装置は、中間転写体の表面に当接して付着物を除去するための弾性部材を有する。よって、中間転写体の長期に亘り動摩擦力の増加を抑制できるいため、長期に亘り良質な画像を提供できる。
【実施例】
【０１２６】
１．中間転写体の作製
（１）中間転写体１の作製
Ａ．基材層の作製
下記の成分を下記の分量で単軸押出機に投入し、溶融混練させて樹脂混合物を得た。ポリフェニレンサルファイドは、Ｅ２１８０（東レ株式会社）を使用した。導電フィラーは、カーボンブラック（＃３０３０Ｂ；三菱化学株式会社）を使用した。グラフト共重合体は、モディパー（登録商標）Ａ４４００（日本油脂株式会社）を使用した。滑材としてモンタン酸カルシウムを使用した。
ポリフェニレンサルファイド                １００体積部
導電フィラー                                １６体積部
グラフト共重合体                              １体積部
滑材                                      ０．２体積部
【０１２７】
次いで、単軸押出機の先端に、スリット状でシームレスベルト形状の吐出口を有する環状ダイスを取り付けた。そして、得られた樹脂混合物を、シームレスベルト形状に押し出した。次いで、押し出されたシームレスベルト形状の樹脂混合物を、吐出先に設けた円筒状の冷却筒に外挿させて冷却して固化することにより、厚さ１２０μｍでシームレス円筒状（無端ベルト状）の中間転写体用の基材層を作製した。
【０１２８】
Ｂ．表面処理金属酸化物微粒子の調製
下記の成分を下記の分量で混合し、湿式メディア分散型装置を使用して分散し、その後溶媒を除去した。続いて、１５０℃で３０分間乾燥して、表面処理金属酸化物微粒子として表面処理が施された酸化錫微粒子を得た。表面処理剤として、３−アクリロキシプロピルトリメトキシシラン（ＫＢＭ−５１０３；信越化学工業株式会社）を使用した。溶媒として、トルエン：イソプロピルアルコール＝１：１（体積比）の混合溶媒を使用した。
酸化錫微粒子（平均粒子径３４ｎｍ）      １００体積部
表面処理剤                                １５体積部
溶媒                                    ４００体積部
【０１２９】
Ｃ．樹脂組成物の調製
波長４５０ｎｍの光をカットした雰囲気下で、下記の成分を下記の分量で固形分濃度が１０質量％となるように、溶剤であるメチルイソブチルケトン（ＭＩＢＫ）中に溶解、分散させることにより樹脂組成物を調製した。光重合開始剤１として、市販のアシルホスフィンオキサイド系光重合開始剤である、Ｉｒｇａｃｕｒｅ（登録商標）８１９（ＢＡＳＦ社）（ビス−（２，４，６−トリメトキシベンゾイル）−フェニルホスフィンオキサイド含有）を使用した。
多官能（メタ）アクリレート（Ｐ−１）      ７５体積部
表面処理金属酸化物微粒子                  ２５体積部
光重合開始剤（光重合開始剤１）              ３体積部
三級アミン化合物（Ａ−３）              １．５体積部
【０１３０】
Ｄ．表面層の形成
基材層の外周面上に、樹脂組成物を、塗布装置を使用して浸漬塗布方法（塗布液供給量：１Ｌ／ｍｉｎ）によって、乾燥膜厚が４μｍとなるように塗布することによって塗膜を形成した。次いで、形成した塗膜に活性光線（活性エネルギー線）として紫外線を、下記の照射条件で照射することにより、塗膜を硬化して表面層を形成した。以上の工程により、Ｎｏ．１の中間転写体を得た。なお、紫外線の照射は、光源を固定し、樹脂基材層の外周面上に塗膜が形成された前駆体を周速度６０ｍｍ／ｓで回転しながら行なった。
【０１３１】
（紫外線の照射条件）
光源の種類：３６５ｎｍ  ＬＥＤ光源（ＳＰＸ−ＴＡ；アイグラフィックス社）
照射口から塗膜の表面までの距離：４０ｍｍ
雰囲気：窒素（雰囲気中の酸素濃度  ６００ｐｐｍ）
照射光量：１．２５Ｊ／ｃｍ２
照射時間（前駆体の回転時間）：３００秒間
【０１３２】
（２）中間転写体２〜６、１０〜１２の作製
三級アミン化合物を三級アミン化合物（Ａ−３）から三級アミン化合物（Ａ−６、１０、１７、２１、３３、ａ−１、２、３にそれぞれ変更したこと以外は、中間転写体１と同様にして中間転写体２〜６、１０〜１２を作製した。なお、ａ−１として、トリフェニルアミンを使用した。また、ａ−２として下記に示すアミン化合物を使用した。さらにａ−３として、トリエチルアミンを使用した。
【０１３３】
【化１２】
0006988395.tif 000014
【０１３４】
（３）中間転写体７の作製
多官能（メタ）アクリレートを多官能（メタ）アクリレート（Ｐ−１）から多官能（メタ）アクリレート（Ｐ−２）に変更し、光重合開始剤を光重合開始剤１から光重合開始剤２に変更し、三級アミン化合物を三級アミン化合物（Ａ−３）から三級アミン化合物（Ａ−６）に変更したこと以外は、中間転写体１と同様にして中間転写体７を作製した。光重合開始剤２として、市販のオキシムエステル系光重合開始剤である、Ｉｒｇａｃｕｒｅ（登録商標）  ＯＸＥ０１（ＢＡＳＦ社製）（１，２−オクタンジオン，１−［４−（フェニルチオ）−，２−（ｏ−ベンゾイルオキシム）］含有）を使用した。
【０１３５】
（４）中間転写体８の作製
多官能（メタ）アクリレートを多官能（メタ）アクリレート（Ｐ−１）から多官能（メタ）アクリレート（Ｐ−２）に変更し、光重合開始剤を光重合開始剤１から光重合開始剤３に変更し、三級アミン化合物を三級アミン化合物（Ａ−３）から三級アミン化合物（Ａ−１０）に変更したこと以外は、中間転写体１と同様にして中間転写体８を作製した。光重合開始剤３として、市販のオキシムエステル系光重合開始剤である、Ｉｒｇａｃｕｒｅ（登録商標）  ＯＸＥ０２（ＢＡＳＦ社製）（エタノン１−［９−エチル−６−（２−メチルベンゾイル）−９Ｈ−カルバゾール−３−イル］−１，１−（ｏ−アセチルオキシム）含有）を使用した。
【０１３６】
（５）中間転写体９の作製
多官能（メタ）アクリレートを多官能（メタ）アクリレート（Ｐ−１）から多官能（メタ）アクリレート（Ｐ−３）に変更し、光重合開始剤を光重合開始剤１から光重合開始剤３に変更し、三級アミン化合物を三級アミン化合物（Ａ−３）から三級アミン化合物（Ａ−１７）に変更したこと以外は、中間転写体１と同様にして中間転写体９を作製した。
【０１３７】
（６）中間転写体１３の作製
三級アミン化合物を添加しなかったこと以外は、中間転写体１と同様にして中間転写体１３を作製した。
【０１３８】
中間転写体１〜１３の作製に使用した多官能（メタ）アクリレートと、光重合開始剤と、三級アミン化合物とを表２に示す。
【０１３９】
【表２】
0006988395.tif 000015
【０１４０】
３．評価
作製した中間転写体１〜１３について、次に示す各試験を行い、かつ各評価項目により評価した。
【０１４１】
（１）反応率の計測
フーリエ変換赤外分光計（サーモフィッシャーサイエンティフィック株式会社）を用いて、下に示す条件でＩＲスペクトルの採取を行い、原料の多官能アクリレートに由来するＣ＝Ｃ伸縮ピークの強度比率を計測した。下記に示す式により反応率を算出しし、下記にしめす基準で評価した。
反応率％＝１００×［（硬化直前の塗布膜におけるＣ＝Ｃ伸縮ピーク高さ）−（反応後の完成品におけるＣ＝Ｃ伸縮ピーク高さ）］／（硬化直前の塗布膜におけるＣ＝Ｃ伸縮ピーク高さ）
○：反応率が９０％以上
△：反応率が８５％以上９０％未満
×：反応率が８５％未満
【０１４２】
（２）動摩擦力（トルク）の評価
ＨＨ環境（３０℃、８０％ＲＨ）に２４時間の調湿をして、クリーニングブレードを装着しない状態で、市販のフルカラー複合機（Ｂｉｚｈｕｂ（登録商標）Ｃ５５４ｅ；コニカミノルタ株式会社）用の中間転写ユニットを組み立てた。このユニットについて中間転写体駆動用外機を用いて、ベルト線速度が５００ｍｍ／秒になるように速度を調整して、ＨＨ環境下で１時間連続駆動した。
【０１４３】
次に、同じＨＨ環境において、Ｂｉｚｈｕｂ  Ｃ５５４ｅの純正Ｙトナーを、純正Ｙトナーボトルから採取して、ベルトの全外側面にわたって０．４ｇ／ｍ２の濃度で塗布した。この後、Ｂｉｚｈｕｂ  Ｃ５５４ｅ用の純正品のブレードを、当接力２４Ｎ／ｍ、実効当接角を１２°になるように装着して、中間転写ユニットを再度組み立てて、ベルトを１周させることで、塗布したトナーの全てをブレードエッジに供給させた。
【０１４４】
駆動直前時のトルク値を０にリセットした後、移動速度が２５０ｍｍ／秒となるように中間転写体を１５秒間の駆動を行い、駆動開始から５〜１５秒の範囲において、１０ミリ秒間隔で、ひずみ測定機で得られた電流値をトルクに変換して、駆動トルクデータを取得し、取得した駆動トルクデータを平均化して、駆動直前時のトルクが０の状態との差を算出して、トルクを算出した。
【０１４５】
なお、比較のため、市販のフルカラー複合機（Ｂｉｚｈｕｂ  Ｃ５５４ｅ）の純正品の中間転写ユニットについて、純正品のブレードを用いて、当接力２４Ｎ／ｍ、実効当接角を１２°になるようにブレードを装着して、上の評価と同様に、駆動トルクデータ（基準値）を取得した。
【０１４６】
各評価装置（中間転写体）の動摩擦力の評価は、市販のフルカラー複合機（Ｂｉｚｈｕｂ  Ｃ５５４ｅ）の純正品の中間転写体の値の比率を１として、基準値に対する比率で比較し、以下の基準で評価した。なお、「◎◎」、「◎」および「○」を合格とした。
◎◎：動摩擦力の比率１．５以下。
◎：動摩擦力の比率１．５超、２．０以下
○：動摩擦力の比率２．０超、２．５以下。
×：動摩擦力の比率２．５超
××：１５秒間の駆動の途中で、駆動回転がストップしてしまい、評価不成立
【０１４７】
反応率の評価結果と、動摩擦力の評価結果を表３に示す。
【０１４８】
【表３】
0006988395.tif 000016
【０１４９】
表３に示されるように、融点３０℃以上であって、窒素原子に結合した３つの炭素原子のうち、１つの炭素原子に少なくとも１つの水素原子が結合している三級アミン化合物を含有させた中間転写体１〜９は、反応率および動摩擦力の評価結果がいずれも良好であった。特に、三級アミン化合物の融点が１００℃以上である場合に動摩擦力の低減効果が特に良好であった。さらに、窒素原子に少なくとも１つの芳香族基が結合している三級アミン化合物を含有している感光体４、５および９では、窒素原子に少なくとも１つの脂肪族基が結合している三級アミン化合物を含有している感光体と比較して、動摩擦力の低減効果が特に良好であった。また、反射率が９２％を超えると、動摩擦力の比率が低くなり、動摩擦力の低減効果が特に良好であった。
【０１５０】
一方、所定の芳香族基を有するが所定の三級アミン化合物でない化合物を含有した中間転写体１０、１１では、動摩擦力の増加の抑制効果が不良であった。これは、反応率の向上効果が不良であったことにより、残留オリゴマーなどが増えてしまい、オリゴマーなどのブリードアウトによって動摩擦力の増加の抑制効果も不良であるためと考えられる。また、融点３０℃未満の三級アミン化合物を含有した中間転写体１２は、ＨＨ環境放置によって三級アミン化合物自体のブリードアウトが起こったため、反応率は良好であったが、動摩擦力の増加の抑制効果は不良であった。三級アミン化合物を含有していない中間転写体１３は、これは、反応率の向上効果が不良であったことにより、残留オリゴマーなどが増えてしまい、オリゴマーなどのブリードアウトによって動摩擦力の増加の抑制効果も不良であるためと考えられる。なお、中間転写体１３では、ブレードめくれを起こしてしまうため、トルク評価は行わなかった。
【産業上の利用可能性】
【０１５１】
本発明によれば、電子写真方式の画像形成装置の中間転写体において、経時的に動摩擦力の増加を抑制できる。よって、本発明によれば、電子写真方式の画像形成装置におけるさらなる高性能化、高耐久化および普及が期待される。
【符号の説明】
【０１５２】
１０  発熱ベルト
３０  画像処理部
４０  画像形成部
４１Ｙ、４１Ｍ、４１Ｃ、４１Ｋ  画像形成ユニット
４２  中間転写ユニット
４３  二次転写ユニット
５０  用紙搬送部
５１  給紙部
５１ａ、５１ｂ、５１ｃ  給紙トレイユニット
５２  排紙部
５２ａ  排紙ローラー
５３  搬送経路部
５３ａ  レジストローラー対
６０  定着装置
６２  定着ローラー
６３  加圧ローラー
１００  画像形成装置
１１０  画像読取部
１１１  給紙装置
１１２  スキャナー
１１２ａ  ＣＣＤセンサー
４１１  露光装置
４１２  現像装置
４１３  像担持体
４１４  帯電装置
４１５  ドラムクリーニング装置
４２１  中間転写ベルト
４２２  一次転写ローラー
４２３、４３１  支持ローラー
４２３Ａ  バックアップローラー
４２６  ベルトクリーニング装置
４２６ａ  弾性部材
４３１Ａ  二次転写ローラー
４３２  二次転写ベルト
Ｄ  原稿
Ｓ  用紙
【図１】
0006988395.tif 000017
【図２】
0006988395.tif 000018